FR 2168912 A1 19730907 FR 7202531 A 19720126 La présente invention à la réalisation de laquelle a participé Monsieur JeanClaude BODITEMPELLI concerne des améliorations aux procédés de préparation des halogénoaluminates alcalins par réaction d'halogénure d'aluminium sur un halogénure alcalin ainsi qu'un procédé de purification des halogénoaluminates alcalins. Les halogénoaluminates alcalins répondent en principe à la formule AlX4M dans laquelle M représente un métal alcalin et X un atome d'halogène. Il est connu de préparer les halogénoaluminates alcalins par réaction en tube scellé de l'halogénure d'aluminium sur l'halogénure alcalin - par exemple FRIEDMAN et TAUBE J. Am. Chem. Soc. 72 2236 à 2243 (1950? décrivent la préparation du AlCl4Li, tandis que le Handbook of preparative inorganic Chemistry vol. i - 2e édition de Georg BAUER (Academic Press) donne à sa page 816 une méthode de préparation de Al C14Na. On a constaté qu'au cours de ces procédés la pression s'élève à environ 6 à 7 atmosphères, ce qui peut présenter quelques inconvénients. Un objet de la présente invention est un procédé de préparation dthalogénoaluminates alcalins par réaction d'un halogénure alcalin sur un halogénure d'aluminium caractérisé en ce que la réaction est effectuée après mélangeage intime des réactifs. Il a été alors trouvé de façon surprenante que cela permet d'opérer sous pression atmosphérique et pratiquement sans volatilisation de l'halogénure d'aluminium chargé. Un autre objet de la présente invention est un procédé de préparation d'halogénoaluminates alcalins par réaction d'un halogénure alcalin sur un halogénure d'aluminium caractérisé en ce que la réaction est effectuée en présence d'halogénoaluminate alcalin fondu. Cette variante opératoire permet elle aussi d'opérer sous la pression atmosphérique. L'halogénure d'aluainiwa utilisé peut être le fluorure, le chlorure, le bromure ou 1' iodure. Pour des raisons économiques le chlorure d'aluminium est le réactif préféré. Les sels alcalins utilisés sont les fluorures, chlorures, bromures, iodures de lithium, sodium, potassium, rubidium ou cesium. Pour des raisons économiques, on préfère employer les chlorures de potassium, sodium ou lithium. Les réactifs sont de préférence utilisés dans un rapport molaire de l'halogénure d'aluminium AIX3 à l'halogénure alcalin XM voisin de 1/1 et pouvant aller jusqu'à 1,1/1. On peut à volonté remplacer une partie d'un réactif par une quantité équimolaire de réactif de même fonction. Par exemple remplacer une partie du chlorure de sodium par la quantité équimolaire de chlorure de potassium. Le broyage et le mélangeage préalables des réactifs sont réalisés à l'aide de tous moyens connus En général on broie séparément 1 'halogénure d'aluminium et l'halogénure alcalin, Par la suite il suffit d'agiter soigneusement le mélange des deux réactifs pour obtenir un mélange intime de leurs poudres. La température de réaction est habituellement choisie entre 100 et 3500C et la réaction se déroule très rapidement à l'état fondu dans un délai qui ne dépasse généralement pas 15 minutes. Selon une variante de l'invention, on peut charger alternativement l'halogénure d'aluminium et l'halogénure alcalin sur une couche fondue d'halogenoaluminate alcalin sous agitation et à une température comprise entre la température de fusion de 1 'halogénoaluminate alcalin et 350 C ; dans ces conditions il n'est pas nécessaire de procéder à un mélangeage intime des poudres d'halogénure d'aluminium et d'halogénure alcalin pour opérer sous pression atmosphérique. Habituellement, l'halogénure d'aluminium utilisé n'est pas un produit rigoureusement pur ; il est généralement souillé, entre autres, d'impuretés organiques et d'impuretés métalliques. Les impuretés organiques charbonnent partiellement et colorent en brun la masse fluide d'halogénoaluminate alcalin . Les impuretés métalliques (dérivés du fer et des métaux lourds) conduisent à la formation plus ou moins importante de sous-produits insolubles (Par métal lourd on entend ici le sens an21ytique du terme, c'est à dire un métal dont le sulfure est insoluble en milieu acide). Les halogénoaluminates alcalins présentent en général des points de fusion relativement bas ; c'est ainsi que Al Cl4Li fond à 1450C ; un mélange de 76,6 moles de Al Cl Na et de 23,3 moles de Al cî4r fond à 1350C ; le mélange de 76,6 moles de Al C13BrNa et de 23,3 moles de Al Cl4Na Pond à 125eu. Cette propriété permet de les employer comme thermo fluides non oxydants ; en d'autres termes, comme diluants pour réactions se déroulant à une température supérieure à leur point de fusion.Il importe donc, dans la plupart des cas, d'obtenir des halogénoaluminates alcalins aussi purs que possible, c'est-S- dire débarassés de la majeure partie de leurs impuretés d'origine organique ou minérale et ceci sans s'astreindre à partir de réactifs de départ rigoureusement purs. Un autre objet de la présente invention est donc un procédé de purification des halogénoaluminates alcalins caractérisé par un traitement par l'oxygène à une température comprise entre 150 et 500oC suivi d'un traitement par de l'aluminiwa divisé, Le traitement à ltoxygSne peut être aussi effectué à l'aide de gaz inertes contenant de ltoxygène, tel que l'air atmosphérique. On le fait barboter dans la masse fondue d'halogénoaluminate alcalin pendant 1 à 5 heures. La disparition des matières organiques est favorisée par une température de traitement élevée et par une longue durée de traitement. Le traitement ultérieur à l'aluminium divisé est effectué sous atmosphère inerte, par exemple sous azote ou sous argon à une température comprise entre la température de fusion de 1 'hlogénoaluminate et 4500C, (opé- rer à température plus élevée ne présente pas d'avantage supplémentaire),et pendant au moins quinze minutes ; en général une heure suffit. Il n'est pas indispensable que la division de l'aluminium soit poussée à l'extrême ; la taille moyenne des particules sera généralement comprise entre 0,1 à 2 mm de préférence 0,3 à t mn. La quantité d'aluminium employée dépend de la quantité d'impuretés métalliques à éliminer.Pour les fabricationsusuelles, une quantité comprise entre 0,1 et 5 % dg poids de l'halogénoaluminate à traiter convient. Ce traitement à l'aluminium permet de précipiter le fer et les métaux lourds étrangers à l'état élémentaire. La séparation de sec et préchauffe être effectuée à chaud sous atmosphère inerte sur lit de sable fin/supporté par une toile en fibres de verre ; on obtient ainsi un flux d'halogénoaluminate alcalin limpide et incolore ne brunissant pas par chauffage à 550-600 C et dont en la teneur/fer et métaux lourds ne dépasse pas généralement 0,01 % et peut même être inférieure à 0,002 %. En attendant d'être utilisé le flux fluide d'halogénoaluminate alcalin est refroidi, concassé, broyé sous gaz sec et stocké. De tels halogénoaluminates alcalins ainsi purifiés sont utilisables comme diluants par exemple pour la préparation de sulfures, séléniures et sulfoséléniuPes métalliques à partir de leurs éléments ainsi que décrit dans le brevet français 2 071 287. Les exemples suivants illustrent l'invention EXEMPLE i - Préparation et purification du tétrachloroaluminate de potassium Al Cl4K Dans un flacon cylindrique en verre ordinaire de 5 litres on charge 2.348 g (17,58 moles) de chlorure d'aluminium anhydre industriel en poudre et 1.311 g de chlorure de potassium industriel (17,58 moles) en fins cristaux. On fait tourner ce flacon autour de son axe placé en position horizontale pendant une quinzaine de minutes afin d'assurer un mélange intime des réactifs. Dans un réacteur cylindrique de 2 litres en verre Pyrex chauffé au gaz par l'intermédiaire d'un bain de sable et muni d'un couvercle, d'une gaine pyrométrique, d'un agitateur en verre et d'un tuyau plongeur, on introduit par le trou de chargement la totalité des réactifs; la fusion de la masse est obtenue au bout de 15 minutes ; elle se fluidifie et devient facilement agitable vers 250 Oc. On élève la température de la masse à 300Oc puis insuffle par le tuyau plongeur à travers la masse réactionnelle liquide brun jaune un débit d'air sec de 0,2 l/mn pendant 3 heures. Les matières organiques sont ainsi brumées. On arrête alors l'introduction d'air, purge à l'azote l'atmosphère du réacteur et introduit 36 g d'aluminium en fine grenaille (fraction de tamisage AFNOR 26/31) et agite pendant 1 heure à 300 Oc. On siphonne sous azote la masse liquide sous pression dans un fil tme en acier inoxydable de 2,5 litres. Ce filtre comprend essentiellement une toile filtrante en fibres de verre recouverte d'une couche préchauffée à 250Oc de sable fin sec de 2 cm et d'une seconde toile en fibres de verre ; la ltration est effectuée sous une surpression d'azote de 100 mm de mercure. On récupère sous azote à la sortie du filtre un liquide incolore et limpide, la pression étant élevée progressivement jusqu'à 2 atmosphères en fin d'opération. La filtration dure 3 h 30 mn. On laisse le liquide se refroidir dans un récipient récepteur en acier inoxydable, constitué par un plateau amovible placé sous azote. La masse solide très hygroscopique est broyée et conditionnée en botte à gants sous atmosphère sèche. On obtient 2.705 g de tétrachloroaluminate de potassium pur soit avec un rendement de 73,8 % sur les réactifs chargés. Il y a des pertes dues àr absorption d'une partie du produit par imprégnation du sable du filtre, environ 800 g ; une partie de la masse réactionnelle est demeurée dans le réacteur,soit 80 g. L'opération de purification par traitement à l'oxygène et à l'aluminium a conduit à une perte de 45 g ; le broyage à une perte de 65 g. Le tétrachioroaluminate de potassium obtenu titre Al t2,9 % Cl 66,5 % ; K 19,6% (la théorie est Al 12,98 % ; Cl 68,21 X ; K 18,81 X) et contient moins de 0,002 % de fer et moins de 0,01 % de métaux lourds (exprimés en plomb). Il fond à 240 c. BXBMPLE 2 - Préparation du tétrachloroaluminate de lithium On opère selon le procédé de l'exemple 1 à partir de 2.805 g (21 moles) de chlorure d'aluminium industriel et de 848 g (20 moles) de chlorure de lithium industriel Lors de l'opération de purification on utilise 32 g d'aluminium en fine grenaille. On obtient finalement 2900 g de tétrachloroaluminate de lithium, soit un rendement de 82 % sur le chlorure de lithium chargé. Le tétrachloroaluminate de lithium titre Al 16,4 % ; Cl 78,5 % Li 3,9 (théorie pour AI Cl4Li : Al 15,35% ; Cl 30,7 % ; Li 3,95%). il contient moins de 0,0005 X de fer et moins de 0,001 % de métaux lourds exprimés en plomb. Il fond à 145 Oc. EXEMPLE 3 - Préparation d'un tétrachioroaluminate mixte de sodium et le potassium Na0,766 r AI t0,233 Cl On opère de la même manière qu'à l'exemple 1 en utilisant 2.185 g (16,4 moles) de chlorure d'aluminium anhydre industriel, 731 g (12,5 moles) de chlorure de sodium anhydre industriel et 286 g (3,81 moles) de chlorure de potassium anhydre industriel. On utilise 32 g d'aluminium en fine grenaille (fraction de tamisage AFNOR 26/31). On obtient finalement 2.850 g de tétrachloroaluminate purifié soit avec un rendement de 89 % sur les sels alcalins chargés. Le tétrachloroaluminate mixte de sodium et de potassium titre Al 14,35 % ; Cl 70,5 X ; Na 9 X ; K 5,45 X (théorie pour Al Cl4Na0,776 S0 233 : Al 13,80 % ; Cl 72,52 X ; Na 9,0 X ; K : 4,67 %). Il contient moins de 0,001 % de fer et moins de 0,001 % de métaux lourds (exprimés en plomb). il fond à 135 C. PEVZNDICATIONS 1 - Procédé de préparation dthalogénoaluminates alcalins par réaction d'un halogénure alcalin sur un halogénure d'aluminium caractérisé en ce que la réaction est effectuée après mélangeage intime des réactifs. 2 - Procédé de préparation d'halogénoaluminates alcalins par réaction d'un halogénure alcalin sur un halogénure d'aluminium caractérisé en ce que la réaction est effectuée en présence d'halogénoaluminate alcalin fondu. 3 - Procédé de purification d'halogénoaluminates alcalins caractérisé par us traitement par l'oxygène à une température comprise entre t50 et 500Oc puis un traitement par de l'aluminium divisé sous atmosphère inerte, 4 - Emploi des halogénoaluminates obtenus selon 3, comme diluants pour la préparation de sulfures, séléniures et sulfoséléniures métalliques à partir de leurs éléments.